(57)【要約】【課題】原料の急激なセレン化を防止しつつ、工程の簡易化、生産性の向上を図ることのできるＣＩＧＳスパッタリングターゲットの製造方法を提供する。【解決手段】ＣＩＧＳスパッタリングターゲットの製造方法は、容器に入れた原料Ｃｕ、Ｉｎ、Ｇａ、Ｓｅの混合物を真空又は不活性雰囲気中でＳｅの融点以上、Ｓｅの沸点以下の熱処理温度まで加熱して該熱処理温度で保持する熱処理工程と、前記容器内の熱処理生成物を粉砕して粉砕物を生成する粉砕工程と、前記粉砕物を真空又は不活性雰囲気中でホットプレスする焼結工程と、を有する構成とする。【選択図】図２
2013253308.tif 000002
【特許請求の範囲】
【請求項１】
容器に入れた原料Ｃｕ、Ｉｎ、Ｇａ、Ｓｅの混合物を真空又は不活性雰囲気中でＳｅの融点以上、Ｓｅの沸点以下の熱処理温度まで加熱して該熱処理温度で保持する熱処理工程と、
前記容器内の熱処理生成物を粉砕して粉砕物を生成する粉砕工程と、
前記粉砕物を真空又は不活性雰囲気中でホットプレスする焼結工程と、
を有することを特徴とするＣＩＧＳスパッタリングターゲットの製造方法。
【請求項２】
前記熱処理工程では、Ｇａの融点以上、Ｉｎの融点以下の温度まで所定の時間をかけて加熱し、その後Ｉｎの融点以上、Ｓｅの融点以下の温度まで所定の時間をかけて加熱し、その後前記熱処理温度まで所定の時間をかけて加熱し、前記熱処理温度で所定の時間保持し、その後所定の時間をかけて常温まで降温することを特徴とする請求項１に記載のＣＩＧＳスパッタリングターゲットの製造方法。
【請求項３】
前記熱処理温度は、６２０℃以上、６７０℃以下であることを特徴とする請求項１又は２に記載のＣＩＧＳスパッタリングターゲットの製造方法。
【請求項４】
前記熱処理工程では、前記熱処理温度で３０分以上、５時間以下保持することを特徴とする請求項１〜３のいずれか一項に記載のＣＩＧＳスパッタリングターゲットの製造方法。
【請求項５】
前記熱処理工程は、前記容器に原料Ｃｕ、Ｉｎ、Ｇａ、Ｓｅを投入し、前記容器内を真空にし、前記容器を密封した後に行うことを特徴とする請求項１〜４のいずれか一項に記載のＣＩＧＳスパッタリングターゲットの製造方法。
【請求項６】
前記容器として、耐圧性を有するグラファイト製の容器を用いることを特徴とする請求項１〜５のいずれか一項に記載のＣＩＧＳスパッタリングターゲットの製造方法。
【請求項７】
前記粉砕工程では、前記熱処理生成物を平均粒径１００μｍ以下まで粉砕することを特徴とする請求項１〜６のいずれか一項に記載のＣＩＧＳスパッタリングターゲットの製造方法。
【請求項８】
前記焼結工程では、４００℃以上、Ｓｅの沸点以下の温度、１ＭＰａ以上、２０ＭＰａ以下の圧力で、１時間以上、１０時間以下保持してホットプレスすることを特徴とする請求項１〜７のいずれか一項に記載のＣＩＧＳスパッタリングターゲットの製造方法。
【発明の詳細な説明】
【技術分野】
【０００１】
本発明は、ＣＩＧＳ太陽電池の光吸収層の形成に使用することのできるＣＩＧＳスパッタリングターゲットの製造方法に関するものである。
【背景技術】
【０００２】
近年、地球温暖化対策に対する関心の高まりの中、クリーンなエネルギー源としての太陽光発電は、ますます期待されている。現在、太陽電池としては単結晶シリコン或いは多結晶シリコン系の太陽電池が広く用いられているが、高効率、低コスト、高耐久性といった多くの利点を備えていることから、薄膜太陽電池であるＣＩＧＳ（Ｃｕ（Ｉｎ，Ｇａ）Ｓｅ2（セレン化銅インジウム）太陽電池が注目されている。
【０００３】
ＣＩＧＳ太陽電池は、一般に、基板の上に、裏面電極、光吸収層、バッファ層、高抵抗バッファ層、透明電極がこの順で積層された多層構造を有し、その光吸収層としてＣＩＧＳ膜が用いられる。又、基板としてはソーダライムガラス、裏面電極としてはＭｏ膜、バッファ層としてはＺｎＳ膜やＣｄＳ膜、高抵抗バッファ層としてはＺｎＯ膜やＺｎＭｇＯ膜、透明電極としてはＺｎＯ：Ａｌ膜やＺｎＯ：Ｂ膜やＩＴＯ膜などが用いられる。
【０００４】
ＣＩＧＳ太陽電池に使用されるＣＩＧＳ膜の形成方法としては、３段階法やセレン化法と呼ばれる成膜方法が一般的に用いられている。３段階法は、Ｉｎ、Ｇａ、Ｓｅ、Ｃｕの照射割合を制御して多段階に蒸着させてＣＩＧＳ膜を形成する多源蒸着法である。セレン化法は、例えばスパッタ法によりＣｕ−Ｇａ膜とＩｎ膜とを積層し、この積層膜をＳｅ含有ガス雰囲気中で熱処理してＣＩＧＳ膜を形成するものである。しかし、これらの方法は、工程が複雑で生産性の向上が困難である。
【０００５】
そこで、生産性の高い成膜方法として、ＣＩＧＳスパッタリングターゲットを用いてＣＩＧＳ膜をスパッタ法で直接形成する方法が検討されている（特許文献１、特許文献２）。
【先行技術文献】
【特許文献】
【０００６】
【特許文献１】特開２０１１−１１１６４１号公報
【特許文献２】特開２０１２−１８０３号公報
【発明の概要】
【発明が解決しようとする課題】
【０００７】
上述のように、ＣＩＧＳスパッタリングターゲットを用いてＣＩＧＳ膜をスパッタ法で直接形成することが検討され、そのためのＣＩＧＳスパッタリングターゲットの製造方法が提案されているが、製造工程において発生し得る各元素の急激なセレン化による設備の破損を防止するなどのために、いまだ工程が比較的複雑であり、更なる工程の簡易化、生産性の向上が望まれる。
【０００８】
従って、本発明の目的は、原料の急激なセレン化を防止しつつ、工程の簡易化、生産性の向上を図ることのできるＣＩＧＳスパッタリングターゲットの製造方法を提供することである。
【課題を解決するための手段】
【０００９】
上記目的は本発明に係るＣＩＧＳスパッタリングターゲットの製造方法にて達成される。要約すれば、本発明は、容器に入れた原料Ｃｕ、Ｉｎ、Ｇａ、Ｓｅの混合物を真空又は不活性雰囲気中でＳｅの融点以上、Ｓｅの沸点以下の熱処理温度まで加熱して該熱処理温度で保持する熱処理工程と、前記容器内の熱処理生成物を粉砕して粉砕物を生成する粉砕工程と、前記粉砕物を真空又は不活性雰囲気中でホットプレスする焼結工程と、を有することを特徴とするＣＩＧＳスパッタリングターゲットの製造方法である。
【００１０】
本発明の一実施態様によると、前記熱処理工程では、Ｇａの融点以上、Ｉｎの融点以下の温度まで所定の時間をかけて加熱し、その後Ｉｎの融点以上、Ｓｅの融点以下の温度まで所定の時間をかけて加熱し、その後前記熱処理温度まで所定の時間をかけて加熱し、前記熱処理温度で所定の時間保持し、その後所定の時間をかけて常温まで降温する。
【００１１】
本発明の一実施態様によると、前記熱処理温度は、６２０℃以上、６７０℃以下である。
【００１２】
本発明の一実施態様によると、前記熱処理工程では、前記熱処理温度で３０分以上、５時間以下保持することを特徴とする請求項１又は２に記載のＣＩＧＳスパッタリングターゲットの製造方法。
【００１３】
本発明の一実施態様によると、前記熱処理工程は、前記容器に原料Ｃｕ、Ｉｎ、Ｇａ、Ｓｅを投入し、前記容器内を真空にし、前記容器を密封した後に行う。この場合、好ましい一実施態様では、前記容器として、耐圧性のグラファイト容器を用いる。
【００１４】
本発明の一実施態様によると、前記粉砕工程では、前記熱処理生成物を平均粒径１００μｍ以下まで粉砕する。
【００１５】
又、本発明の一実施態様によると、前記焼結工程では、４００℃以上、Ｓｅの沸点以下の温度、１ＭＰａ以上、２０ＭＰａ以下の圧力で、１時間以上、１０時間以下保持してホットプレスする。
【発明の効果】
【００１６】
本発明によれば、ＣＩＧＳスパッタリングターゲットの製造方法は、原料のＣｕ、Ｉｎ、Ｇａ、ＳｅをＳｅの沸点以下の温度で熱処理して、その熱処理生成物の粉砕物をホットプレスにより焼結するという比較的簡易な手順を採用することにより、原料の急激なセレン化を防止しつつ、工程の簡易化、生産性の向上を図ることができる。
【図面の簡単な説明】
【００１７】
【図１】本発明の一実施例における熱処理工程の概念を示す模式図である。
【図２】本発明の一実施例における熱処理工程の温度プロファイルを示すチャート図である。
【図３】本発明の一実施例における焼結工程の概念を示す模式図である。
【図４】本発明の一実施例における熱処理工程による熱処理生成物のＸＲＤ評価結果を示すグラフ図である。
【図５】本発明の一実施例におけるホットプレスによる焼結工程後の焼結体（ＣＩＧＳスパッタリングターゲット）のＸＲＤ評価結果を示すグラフ図である。
【発明を実施するための形態】
【００１８】
以下、本発明の一実施形態に係るＣＩＧＳスパッタリングターゲットの製造方法を更に詳しく説明する。
【００１９】
１．概要
本発明の一実施形態のＣＩＧＳスパッタリングターゲットの製造方法は、容器に入れた原料Ｃｕ、Ｉｎ、Ｇａ、Ｓｅの混合物を真空又は不活性雰囲気中でＳｅの融点（約２２１℃）以上、Ｓｅの沸点（約６８５℃）以下の熱処理温度まで加熱して該熱処理温度で保持し（熱処理工程）、容器内の熱処理生成物を粉砕して粉砕物を生成し（粉砕工程）、粉砕物を真空又は不活性雰囲気中でホットプレスする（焼結工程）ことを含む。
【００２０】
２．原料
原料のＣｕは、熱処理工程により液状とならないため、小片、特に、粉状であることが好ましい。これに限定されるものではないが、例えば、電解法やアトマイズ法により製造された種々の粒径のＣｕ粉末が入手可能である。Ｃｕ粉末の平均粒径は、好ましくは３０〜１５０μｍ、より好ましくは４０〜１００μｍ、更に好ましくは５０〜８０μｍである。Ｃｕ粉末の平均粒径は、大きすぎる場合には粒子の中心部にＳｅと未反応のＣｕが残存し易くなり、小さすぎても取扱いが不便になる。
【００２１】
ここで、平均粒径は、レーザー光を粒子に照射した際に生じる回折／散乱現象のパターンの粒径に対する依存性を利用したレーザー回折・散乱法により求めた体積平均粒径（算術平均）で代表することができる。
【００２２】
原料のＩｎ、Ｇａ、Ｓｅは熱処理工程により液状となるため、その形状は特に限定されないが、取扱いの良さなどの点から、小片、好ましくは、粒状、粉状が好ましい。これに限定されるものではないが、平均粒径が１〜２ｍｍの粒状のＩｎ、Ｇａ、Ｓｅを好ましく用いることができる。
【００２３】
原料のＣｕ、Ｉｎ、Ｇａ、Ｓｅは、目的とするＣＩＧＳスパッタリングターゲットにおけるＣｕ、Ｉｎ、Ｇａ、Ｓｅの含有率に応じた原子比率（％）（或いは質量比率（％））にて十分に混合して用いる。原料のＣｕ、Ｉｎ、Ｇａ、Ｓｅの混合割合は、好ましくは、次の通りである。
Ｃｕ：２０〜３０原子％（或いは１６〜２５質量％）
Ｉｎ：２〜２３原子％（或いは４〜３１質量％）
Ｇａ：２〜２３原子％（或いは２〜２１質量％）
Ｓｅ：４０〜６０原子％（或いは４６〜５５質量％）
【００２４】
３．熱処理工程
熱処理工程における最高温度（熱処理温度）は、Ｓｅの沸点（約６８５℃）より少し低い温度にすることが好ましく、好ましくは６２０℃〜６７０℃、より好ましくは６３０℃〜６６０℃、更に好ましくは６４０℃〜６５０℃である。熱処理温度がＳｅの沸点を超える場合には、（１）未反応のＳｅが沸騰する、（２）急激にセレン化が進行する、などの原因により、熱暴走を起こす可能性がある。その結果、容器の破損、原料の全部若しくは一部又は熱処理生成物の漏出が発生する可能性がある。又、熱処理温度が低すぎる場合には、原料のＣｕ、Ｉｎ、Ｇａのセレン化が十分に進行しなくなる。
【００２５】
熱処理工程では、所定の時間をかけて常温（室温）から熱処理温度まで加熱する。このとき、一定の昇温速度としてもよいし、複数段階に昇温速度を変化させてもよい。熱処理工程における温度プロファイルの好ましい一例を示せば次の通りである。先ず、Ｇａの融点（約３０℃）以上、Ｉｎの融点（約１５７℃）以下の温度、例えば１００℃まで、３０分〜１時間かけて加熱する。その後、Ｉｎの融点（約１５７℃）以上、Ｓｅの融点（約２２１℃）以下の温度、例えば１７０℃まで、３０分〜１時間かけて加熱する。その後、Ｓｅの融点（約２２１℃）以上、Ｓｅの沸点（約６８５℃）以下の温度として、先ず例えば２３０℃まで３０分〜１時間かけて加熱し、次に熱処理工程における最高温度（熱処理温度）である例えば６５０℃まで1時間〜１時間３０分かけて加熱する。上記各加熱時の昇温速度は、速すぎる場合には容器の破損が懸念され、遅すぎる場合には製造工程が長くなりすぎて生産性が低下する。
【００２６】
熱処理工程における、熱処理温度での保持時間は、好ましくは３０分〜５時間、より好ましくは４０分〜３時間、更に好ましくは５０分〜１時間である。熱処理温度での保持時間は、短すぎる場合にはセレン化が不十分になり易くなり、長すぎる場合には製造工程が長くなりすぎて生産性が低下する。
【００２７】
熱処理工程では、熱処理温度で所定時間保持した後に、容器内の熱処理生成物を常温（室温）まで降温する。これにより、その後の粉砕工程を容易に行うことができる。このとき、所定の降温速度で強制的に冷却してもよいし、放置することによって自然に降温させてもよい。降温速度の好ましい一例を示せば1時間〜１時間３０分である。この降温速度は、速すぎる場合には容器の破損が懸念され、長すぎる場合には製造工程が長くなりすぎて生産性が低下する。
【００２８】
熱処理工程は、好ましくは、容器内に原料Ｃｕ、Ｉｎ、Ｇａ、Ｓｅを投入し、容器内を真空とし、容器を密封した後に行う。この場合、熱処理工程中に容器内はセレン蒸気で満たされる。このように、容器内を真空にして密封した後に熱処理を行うことで、熱処理工程中に不必要に圧力が上昇することを防止できる。
【００２９】
熱処理工程において用いる容器は、所望の耐熱性を備えており、好ましくは原料や熱処理生成物が付着し難い適当なものを用いることができる。例えば、耐熱性のガラス容器、耐熱性のセラミックス容器、耐熱性の樹脂容器、グラファイト容器などが挙げられる。ただし、上述のように、容器を密封して熱処理を行う場合などには、好ましくは、所望の耐圧性をも有するグラファイト容器を用いることが好ましい。ここで、所望の耐圧性の好ましい一例は、０．１ＭＰａ〜１ＭＰａ程度の内圧に耐え得ることである。例えば、焼結工程においてホットプレス用のモールドとして用い得るグラファイト製の円筒状のダイスと同様の構成の容器本体（側壁部材）と、容器本体の中空部の一方（下方）の開口部を封止するグラファイト製の底部と、容器本体の中空部の他方（上方）の開口部を封止するグラファイト製の蓋と、を有して構成される容器を熱処理工程で用いることができる。一例を後述の実施例に示す。
【００３０】
熱処理工程は、焼結工程において用いるホットプレス装置において行うことができる。ホットプレス装置としては、容器を真空又は不活性ガス雰囲気中におくことができ、又容器の内容物の温度を例えば常温（室温）〜１５００℃の範囲で任意に制御できるものなどが入手可能である。これにより、熱処理装置としてホットプレス装置を用いることができ、設備の低コスト化を図れる。ただし、上述のように、容器を密封して熱処理を行う場合などには、例えばグローブボックス内に原料を入れた容器を配置し、該グローブボックス内を真空排気（好ましくは２０Ｐａ以下、より好ましくは１０Ｐａ以下、更に好ましくは１Ｐａ以下）した後に、必要に応じてグローブボックス内に不活性ガスを導入し、該グローブボックス内で容器を密封するなどしてもよい。なお、熱処理工程は、ホットプレス装置で行うことに限定されるものではなく、例えば真空熱処理炉などの他の熱処理装置を用いて行ってもよい。
【００３１】
熱処理を真空中で行う場合、好ましくは２０Ｐａ以下、より好ましくは１０Ｐａ以下、更に好ましくは１Ｐａ以下の真空度とする。熱処理を不活性雰囲気中で行う場合、不活性ガスとしてはアルゴンガス、窒素ガスなどを用いることができる。
【００３２】
４．粉砕工程
粉砕工程では、熱処理生成物を容器から取り出し、適当な粉砕手段によって粉砕する。粉砕手段としては、乾式粉砕機（ボールミル、サイクロンミルなど）を用いることができる。試験用であれば、乳鉢と乳棒（メノウ製のものなど）を用いることができる。
【００３３】
粉砕工程では、熱処理生成物を、好ましくは平均粒径３０〜１００μｍ、より好ましくは４０〜９０μｍ、更に好ましくは５０〜８０μｍまで粉砕する。これにより、熱処理生成物の粉砕物を生成する。この熱処理生成物の粉砕物の平均粒径は、大きすぎる場合にはホットプレス後のターゲットの相対密度が低下し易くなり、小さすぎても取扱いが不便になる。なお、粉砕する前の容器内の熱処理生成物は、多孔質の固体の状態となっている。
【００３４】
このように、熱処理工程の後で、熱処理生成物（Ｃｕ−Ｉｎ−Ｇａ−Ｓｅ系合金、Ｃｕ−Ｉｎ−Ｇａ−Ｓｅ系化合物）をいったん容器から取り出して、粉砕工程を行った後に、ホットプレスによる焼結工程を行う、というステップを経ることで、ホットプレス後のターゲットの組織を緻密、且つ、均一にすることができる。
【００３５】
５．焼結工程
焼結工程は、ホットプレス装置において、ホットプレス用のモールドを用いて行う。ホットプレス圧力は、好ましくは１〜２０ＭＰａ、より好ましくは５〜１８ＭＰａ、更に好ましくは１０〜１５ＭＰａである。ホットプレス圧力は、高すぎる場合には装置の破損が懸念され、低すぎる場合には十分に焼結が行われなくなる。又、ホットプレス温度は、４００℃〜７００℃程度とすることができる。ただし、好ましくはＳｅの沸点（約６８５℃）以下、より好ましくはＳｅの沸点（約６８５℃）より少し低い温度、更に好ましくは６４０℃〜６５０℃である。ホットプレス温度をＳｅの沸点（約６８５℃）以下の温度とすることによって、焼結中のターゲットからのセレンの解離を防止することができる。ホットプレス温度は、高すぎる場合には上記セレンの解離が発生し易くなり、低すぎる場合には十分に焼結が行われなくなる。又、ホットプレス時間（所定のホットプレス圧力、ホットプレス温度で保持する時間）は、好ましくは１〜１０時間、より好ましくは１〜５時間、更に好ましくは１〜３時間である。ホットプレス時間は、短すぎる場合には十分に焼結が行われなくなり、長すぎる場合には製造工程が長くなりすぎて生産性が低下する。
【００３６】
ホットプレス用のモールドとしては、グラファイトモールドを好ましく用いることができる。グラファイトモールドは、グラファイト製の円筒状のダイスと、このダイスの中空部の一方（下方）の開口部から中空部の内部に嵌入されるグラファイト製の下パンチと、ダイスの中空部の他方（上方）の開口部から中空部に嵌入されるグラファイト製の上パンチと、を有して構成される。一例を後述の実施例に示す。粉砕工程で生成した熱処理生成物の粉砕物をダイスの中空部に投入して、上パンチと下パンチとで挟み込み、所定のホットプレス圧力、ホットプレス温度、ホットプレス時間でホットプレスすることにより加圧焼結する。
【００３７】
焼結工程を真空中で行う場合、好ましくは２０Ｐａ以下、より好ましくは１０Ｐａ以下、更に好ましくは１Ｐａ以下の真空度とする。焼結工程を不活性雰囲気中で行う場合、不活性ガスとしてはアルゴンガス、窒素ガスなどを用いることができる。
【００３８】
ホットプレスによる焼結工程によって、ＣＩＧＳスパッタリングターゲットの粗材が生成される。ホットプレス用のモールドから取り出されたＣＩＧＳスパッタリングターゲットの粗材に対して、更に機械加工、例えば、外形を所定の形状に切削したり、表面を研削、研磨などにより仕上げたりすることができる。
【００３９】
６．実施例
次に、本実施形態のより具体的な一実施例について説明する。ただし、本発明は、以下の実施例に限定されるものではない。
【００４０】
図１は、本実施例における熱処理工程の概念図である。原料である金属Ｃｕ、Ｉｎ、Ｇａ、Ｓｅを、グラファイト製の容器（気密容器）１内に投入する。図１には、気密容器１の模式的な縦断面が示されている。本実施例では、気密容器１は、グラファイト製の円筒状の容器本体（側壁部材）１１と、容器本体１１の中空部１１ａの一方（下方）の開口部を封止するグラファイト製の底部１２と、容器本体１１の中空部１１ａの他方（上方）の開口部を封止するグラファイト製の蓋１３と、を有して構成される。本実施例では、気密容器１の容器本体１１の外径は１００ｍｍ、軸線方向の長さが８０ｍｍの略円筒形状であり、その軸線方向の一方（上方）の端部から他方（下方）の端部側に向けてその軸線方向の長さ（高さ）が７１ｍｍ、内径が２５ｍｍの円柱状の中空部１１ａが形成され、他方（下方）の端部からその中空部１１ａに向けてその軸線方向の長さ（高さ）が９ｍｍ、内径が６０ｍｍの底部装着穴が形成されている。この底部装着穴に、外径５９．５ｍｍ、厚さ１０ｍｍの円板状の底部１２が挿入される。又、底部装着穴とは反対側の容器本体１１の端面に、外径５９．５ｍｍｍｍ、厚さ１０ｍｍの蓋１３が配置される。そして、底部１２と蓋１３とを、固定具で軸線方向に加圧することによって押さえることで、容器本体１１の中空部を密封することができる。
【００４１】
原料のＣｕの平均粒径は、７０〜８０μｍ、Ｉｎ、Ｇａ、Ｓｅの平均粒径は１〜２ｍｍであった。又、原料のＣｕ、Ｉｎ、Ｇａ、Ｓｅの混合割合は、次の通りであった。
Ｃｕ：８．４６７ｇ（２５．０原子％（約２０質量％））
Ｉｎ：１０．７１５ｇ（１７．５原子％（約２５質量％））
Ｇａ：２．７８８ｇ（７．５０原子％（約６質量％））
Ｓｅ：２１．０６７ｇ（５０．０原子％（約４９質量％））
【００４２】
グローブボックス（図示せず）内に、容器本体１１と底部１２とが結合され原料が入れられて蓋１３がかぶせられる前の気密容器１を配置し、該グローブボックス内を真空排気（１０Ｐａ以下）した。これにより、気密容器１内を一度真空にして、その後グローブボックス内で気密容器１に蓋１３をかぶせることで、気密容器１の内外を完全に遮断した。
【００４３】
その後、気密容器１を熱処理装置としてのホットプレス装置（株式会社フューテックファーネス製）にセットし、気密容器１を２００ｋｇｆの気密加圧力で密封した状態を維持したまま、気密容器１内の温度を上げる。温度を上昇させるに従って、気密容器１内は蒸気圧の高いセレンの濃度が高くなる。熱処理工程中、ホットプレス装置の気密容器１が配置されたチャンバ３内は、１Ｐａ以下の真空度とした。
【００４４】
熱処理工程における温度プロファイルは、図２に示す通りである。即ち、先ず、Ｇａの融点（約３０℃）以上、Ｉｎの融点（約１５７℃）以下の温度である１００℃まで、１時間かけて加熱する。次に、Ｉｎの融点（約１５７℃）以上、Ｓｅの融点（約２２１℃）以下の温度である１７０℃まで、１時間かけて加熱する。次に、Ｓｅの融点（約２２１℃）以上、Ｓｅの沸点（約６８５℃）以下の温度として、先ず２３０℃まで１時間かけて加熱し、その後熱処理工程における最高温度（熱処理温度）である６５０℃まで１時間３０分かけて加熱する。その後、その熱処理温度（６５０℃）で１時間保持する。その後、１時間３０分かけて常温（室温）まで降温した。
【００４５】
気密容器１内の温度が常温（室温）まで降温した後に、いったん気密容器１から、熱処理生成物を取り出す。そして、この熱処理生成物を粉砕手段としての乳鉢と乳棒により平均粒径１００μｍ以下の粉末になるまで粉砕した。
【００４６】
その後、熱処理生成物の粉砕物を、ホットプレス用のモールドに投入し、ホットプレス装置（株式会社フューテックファーネス製）にセットする。図３は、本実施例におけるホットプレスによる焼結工程の概念図である。図３には、ホットプレス用のモールド２の模式的な縦断面が示されている。本実施例では、ホットプレス用のモールド２は、グラファイト製の円筒状のダイス２１と、ダイス２１の中空部２１ａの一方（下方）の開口部から中空部２１ａの内部に嵌入されるグラファイト製の下パンチ２２と、ダイス２１の中空部２１ａの他方（上方）の開口部から中空部２１ａに嵌入されるグラファイト製の上パンチ２３と、を有して構成される。ダイス２１の中空部２１ａの内径は５０ｍｍ、軸線方向の長さ（高さ）は約４ｍｍである。このホットプレス用のモールドに熱処理生成物の粉砕物（約３５ｇ）を充填し、上パンチ２３と下パンチ２２とで挟み込み、ホットプレス圧力を１４．５ＭＰａ、ホットプレス温度を６５０℃、ホットプレス時間を２時間としてホットプレスすることにより、加圧焼結する。熱処理工程中、ホットプレス装置のモールド２が配置されたチャンバ３内は、１Ｐａ以下の真空度とした。これにより、直径５０ｍｍ、厚さ３．３ｍｍの焼結体であるＣＩＧＳスパッタリングターゲットが生成される。
【００４７】
本実施例における熱処理工程による熱処理生成物のＸＲＤ（Ｘ線回折）による評価結果を図４に示す。図４に示すように、熱処理生成物は、Ｃｕ−Ｉｎ−Ｇａ−Ｓｅ系合金の他、ＣｕＩｎＳｅ2やＣｕＧａＳｅ2のような種々のセレン化物の混合物であるが、セレン化反応は終了していることが分かる。図４中に、熱処理工程の原料である金属Ｃｕ、Ｉｎ、Ｇａの主ピーク位置を示すが、いずれのピークも確認できない。
【００４８】
又、本実施例におけるホットプレスによる焼結工程後の焼結体（ＣＩＧＳスパッタリングターゲット）のＸＲＤによる評価結果を図５に示す。図４と比較してわかるように、熱処理工程の直後は種々のセレン化物の混合物であった熱処理生成物（即ち、ホットプレスによる焼結工程の原料）が、ホットプレス後には、一部Ｉｎ−Ｓｅ系合金、Ｇａ−Ｓｅ系合金のピークがみられるが、ほぼ目的とするＣｕ−Ｉｎ−Ｇａ−Ｓｅ系半導体が得られていることがわかる。
【００４９】
以上、本発明の一実施形態によれば、ＣＩＧＳスパッタリングターゲットの製造方法は、原料のＣｕ、Ｉｎ、Ｇａ、ＳｅをＳｅの沸点以下の温度で熱処理して、その熱処理生成物の粉砕物をホットプレスにより焼結するという比較的簡易な手順を採用することにより、原料の急激なセレン化を防止しつつ、工程の簡易化、生産性の向上を図ることができる。
【符号の説明】
【００５０】
１          気密容器
２          ホットプレス用のモールド
【図１】
2013253308.tif 000003
【図２】
2013253308.tif 000004
【図３】
2013253308.tif 000005
【図４】
2013253308.tif 000006
【図５】
2013253308.tif 000007